(57)【要約】【課題】被着体に貼り合わされて青色光の透過を低減でき、かつ反射光および透過光の黄色味等が抑制された光学フィルタを提供する。【解決手段】光学フィルタは、透明基材と、この透明基材上に設けられた粘着層とを有する。粘着層は、粘着剤、色調補正色素、および紫外線吸収剤を有する。紫外線吸収剤は、透過率測定用粘着剤１００質量部に紫外線吸収剤４１．７質量部を単独で分散させた厚みが２５μｍの透過率測定用試料について測定され、かつ透過率測定用粘着剤による光吸収分の影響が除外された波長４２０ｎｍでの透過率が９５％以下かつ波長４５０〜７８０ｎｍでの平均透過率が９５％以上となるものである。また、光学フィルタは、青色光カット率が１５％以上、かつ透過光のＪＩＳ−Ｚ８７０１のＸＹＺ表色系色度座標がｘ≦０．３２１、ｙ≦０．３３４である。【選択図】図１
2016014690.tif 000002
【特許請求の範囲】
【請求項１】
透明基材と、前記透明基材上に設けられた粘着層とを有する光学フィルタであって、
前記粘着層は、粘着剤、色調補正色素、および紫外線吸収剤を有し、
前記紫外線吸収剤は、透過率測定用粘着剤１００質量部に前記紫外線吸収剤４１．７質量部を単独で分散させた厚みが２５μｍの透過率測定用試料について測定され、かつ前記透過率測定用粘着剤による光吸収分の影響が除外された波長４２０ｎｍでの透過率が９５％以下かつ波長４５０〜７８０ｎｍでの平均透過率が９５％以上となるものであり、
前記光学フィルタは、青色光カット率が１５％以上、かつ透過光のＪＩＳ−Ｚ８７０１のＸＹＺ表色系色度座標がｘ≦０．３２１、ｙ≦０．３３４であることを特徴とする光学フィルタ。
【請求項２】
前記色度座標が、０．２７０≦ｘ≦０．３２１、０．２９０≦ｙ≦０．３３４である請求項１記載の光学フィルタ。
【請求項３】
前記粘着層は、前記粘着剤１００質量部に対して、前記色調補正色素を０．００１５質量部以上、前記紫外線吸収剤を１０質量部以上含有する請求項１または２記載の光学フィルタ。
【請求項４】
前記紫外線吸収剤は、トリアジン系紫外線吸収剤を含む請求項１乃至３のいずれか１項記載の光学フィルタ。
【請求項５】
前記色調補正色素は、キノフタロン系色素、アゾ系−コバルト錯体、およびアンスラキノン系色素から選ばれる少なくとも１種を含む請求項１乃至４のいずれか１項記載の光学フィルタ。
【発明の詳細な説明】
【技術分野】
【０００１】
本発明は、光学フィルタに係り、特に被着体に貼り合わされて青色光の低減に用いられる光学フィルタに関する。
【背景技術】
【０００２】
波長３８０〜４９５ｎｍの青色光は可視光の中でも最もエネルギーが大きいことから目の奥の網膜にまで届きやすく、体内時計の狂い、視力の低下等、目に与える影響が懸念されている。特に、近年、従来のブラウン管テレビに代えてＬＥＤディスプレイが使用されているが、ＬＥＤディスプレイから放射される青色光の強度はブラウン管テレビに比べて大きい。ＬＥＤディスプレイは、テレビジョン受像機、携帯電話、スマートフォン、電子書籍端末、携帯ゲーム機等、各種電子機器に使用されることから、放射される青色光の強度を低減することが求められている。
【０００３】
例えば、青色光または紫色光の透過を抑制して視力の低下を抑制する眼鏡等の眼用器具として、紫色光垂直カットオフフィルターを有するものが知られている。この紫色光垂直カットオフフィルターは、約４００〜４５０ｎｍの範囲の波長の光を急激に吸収するものであり、ポリマーに紫色光吸収染料が共有結合され、またはポリマー中に紫色光吸収染料が遊離状態で分散されている。このような紫色光垂直カットオフフィルターを有する眼用器具によれば、青色光または紫色光の透過を抑制することで視力の低下を抑制できる（例えば、特許文献１参照）。
【先行技術文献】
【特許文献】
【０００４】
【特許文献１】特開２００７−５３５７０８号公報
【発明の概要】
【発明が解決しようとする課題】
【０００５】
しかしながら、上記したような紫色光吸収染料等を使用した吸収型の光学フィルタについては、透過光や反射光が黄色味を帯びるために必ずしも光学特性や外観が良好でない。また、紫色光吸収染料等を使用せず、青色光等を反射させることによって青色光等の透過を低減する反射型の光学フィルタも知られている。しかしながら、反射型の光学フィルタについては、反射光が青色等を帯びるために必ずしも外観が良好でなく、またディスプレイ等の前面に貼り合わせて使用したときに青色等を帯びた反射光により画質が低下するおそれがある。
【０００６】
本発明は、上記課題を解決するためになされたものであって、被着体に貼り合わせて青色光の透過を低減するものであって、反射光および透過光の黄色味等が抑制された光学フィルタの提供を目的とする。
【課題を解決するための手段】
【０００７】
実施形態の光学フィルタは、透明基材と、この透明基材上に設けられた粘着層とを有する。粘着層は、粘着剤、色調補正色素、および紫外線吸収剤を有する。紫外線吸収剤は、透過率測定用粘着剤１００質量部に紫外線吸収剤４１．７質量部を単独で分散させた厚みが２５μｍの透過率測定用試料について測定され、かつ透過率測定用粘着剤による光吸収分の影響が除外された波長４２０ｎｍでの透過率が９５％以下かつ波長４５０〜７８０ｎｍでの平均透過率が９５％以上となるものである。また、実施形態の光学フィルタは、青色光カット率が１５％以上、かつ透過光のＪＩＳ−Ｚ８７０１のＸＹＺ表色系色度座標がｘ≦０．３２１、ｙ≦０．３３４である。
【発明の効果】
【０００８】
本発明によれば、被着体に貼り合わせて青色光の透過を低減できるとともに、反射光および透過光の黄色味等が抑制されて外観等が良好な光学フィルタを提供できる。
【図面の簡単な説明】
【０００９】
【図１】光学フィルタの一実施形態を示す断面図。
【発明を実施するための形態】
【００１０】
以下、本発明の実施形態について説明する。
図１は、光学フィルタ１０の一実施形態を示す断面図である。
【００１１】
光学フィルタ１０は、透明基材１１と、この透明基材１１上に設けられた粘着層１２とを有する。粘着層１２は、粘着剤、色調補正色素、および紫外線吸収剤を有する。
【００１２】
紫外線吸収剤は、透過率測定用粘着剤１００質量部に紫外線吸収剤４１．７質量部を単独で分散させた厚みが２５μｍの透過率測定用試料について測定され、かつ透過率測定用粘着剤による光吸収分の影響が除外された波長４２０ｎｍでの透過率が９５％以下かつ波長４５０〜７８０ｎｍでの平均透過率が９５％以上となるものである。また、光学フィルタ１０は、青色光カット率が１５％以上、かつ透過光のＪＩＳ−Ｚ８７０１のＸＹＺ表色系色度座標がｘ≦０．３２１、ｙ≦０．３３４である。なお、透過率測定用粘着剤は、必ずしも光学フィルタ１０に使用される粘着剤と同一である必要はなく、異なるものであってもよい。
【００１３】
実施形態の光学フィルタ１０は、上記したように色調補正色素と紫外線吸収剤とを組み合わせて使用するとともに、紫外線吸収剤として所定の条件で測定される波長４２０ｎｍでの透過率が９５％以下かつ波長４５０〜７８０ｎｍでの平均透過率が９５％以上となるものを使用する。これにより、青色光カット率を１５％以上としつつ、透過光の色度座標をｘ≦０．３２１、ｙ≦０．３３４にできる。すなわち、青色光の透過を抑制して体内時計の狂いや視力の低下等の目に与える影響を低減しつつ、反射光や透過光の黄色味等を抑制して無彩色にすることで外観を良好にできる。
【００１４】
紫外線吸収剤の波長４２０ｎｍでの透過率が９５％を超える場合、青色光の透過を有効に低減できないおそれがある。このような場合、紫外線吸収剤を多量に分散させることで青色光の透過を低減することもできるが、反射光および透過光の黄色味が強くなるおそれがあり、色調補正色素を組み合わせて使用したとしても反射光および透過光の黄色味を抑制して無彩色にできないおそれがある。また、紫外線吸収剤の波長４５０〜７８０ｎｍでの平均透過率が９５％未満の場合、可視光の透過率が低くなることから、光学フィルタ１０としての光学特性が良好でなくなるおそれがある。
【００１５】
紫外線吸収剤の波長４２０ｎｍでの透過率は、青色光の透過の低減の観点から、９４％以下が好ましく、９３％以下がより好ましい。透過率の下限値は、必ずしも制限されないが、８５％以上が好ましく、８８％以上がより好ましく、９０％以上がさらに好ましい。一方、紫外線吸収剤の波長４５０〜７８０ｎｍでの平均透過率は、光学フィルタ１０の光学特性を良好にする観点から、９６％以上が好ましく、９７％以上がより好ましく、９８％以上がさらに好ましい。
【００１６】
また、光学フィルタ１０の青色光カット率が１５％未満の場合、青色光の透過を十分に低減できず、体内時計の狂いや視力の低下等の目に与える影響を低減できないおそれがある。ここで、青色光カット率は、ＪＩＳ  Ｔ７３３３（附属書Ｂ）の青色光ハザード関数を用いて下記式により算出される。
青色光カット率＝１００−（Ｘ／Ｙ）×１００［％］
Ｘ＝３８０〜５００ｎｍの各波長における透過率に各波長における青色光ハザード関数をそれぞれ掛けて合計した値
Ｙ＝各波長における青色光ハザード関数を合計した値
【００１７】
さらに、光学フィルタ１０の透過光の色度座標が、ｘ＞０．３２１、ｙ＞０．３３４である場合、透過光の黄色味が強くなるおそれがある。また、透過光の黄色味が強くなる場合、一般に反射光の黄色味も強くなることから外観が良好でなくなるおそれがある。
【００１８】
光学フィルタ１０は、例えば、画像表示装置の画像表示部の前面に貼り合わされて使用され、良好な画像が得られることが求められることから、透過光および反射光は無彩色であることが好まれる。このため、光学フィルタ１０の透過光の色度座標は、０．２７０≦ｘ≦０．３２１、０．２９０≦ｙ≦０．３３４が好ましく、０．２７５≦ｘ≦０．３２１、０．２９５≦ｙ≦０．３３４がより好ましい。
【００１９】
また、光学フィルタ１０の視感平均透過率Ｔｖは、８０％以上が好ましく、８２％以上がより好ましく、８４％以上がさらに好ましい。
【００２０】
透明基材１１は、透明性を有するものであれば特に限定されるものではないが、樹脂フィルムが好適に用いられる。樹脂フィルムとしては、ポリエチレンテレフタレート、ポリブチレンテレフタレート等のポリエステル、ポリエチレン、ポリプロピレン等のポリオレフィン、ポリメチルメタクリレート等のポリアクリレート、ポリカーボネート、ポリスチレン、トリアセテート、ポリビニルアルコール、ポリ塩化ビニル、ポリ塩化ビニリデン、エチレン−酢酸ビニル共重合体、ポリビニルブチラール、ポリウレタン、セロファン等からなるものが挙げられる。なお、透明基材１１は、必要に応じて、反射防止層等の機能層が設けられたものでもよい。透明基材１１の厚さは、１０〜２００μｍが好ましく、５０〜１５０μｍがより好ましい。
【００２１】
粘着層１２を構成する粘着剤は、例えば、アクリル系粘着剤、シリコーン系粘着剤、ブタジエン系粘着剤、ウレタン系粘着剤等が挙げられる。
【００２２】
アクリル系粘着剤は、アクリル系単量体単位を主成分として含む重合体である。アクリル系単量体としては、（メタ）アクリル酸、イタコン酸、（無水）マレイン酸、（無水）フマル酸、クロトン酸、これらのアルキルエステルが挙げられる。ここで、「（メタ）アクリル酸」は、アクリル酸およびメタクリル酸を意味する。
【００２３】
アクリル系単量体の中でも、（メタ）アクリル酸またはそのアルキルエステルを主成分とするものが好ましい。ここで、主成分とするとは、（メタ）アクリル酸またはそのアルキルエステルが、アクリル系粘着剤全量に対して９５質量％以上含まれることを意味する。より好ましくは９８質量％以上であり、さらに好ましくは９９質量％以上である。
【００２４】
（メタ）アクリル酸のアルキルエステルとしては、メチル（メタ）アクリレート、エチル（メタ）アクリレート、プロピル（メタ）アクリレート、ｎ−ブチル（メタ）アクリレート、ｎ−ペンチル（メタ）アクリレート、ｎ−ヘキシル（メタ）アクリレート、ｎ−ヘプチル（メタ）アクリレート、ｎ−オクチル（メタ）アクリレート、２−エチルヘキシル（メタ）アクリレート、イソノニル（メタ）アクリレート、ｎ−デシル（メタ）アクリレート、イソデシル（メタ）アクリレート等が挙げられる。
【００２５】
粘着剤の凝集力を高めるために、架橋点となりうる官能基（例えば、ヒドロキシ基、グリシジル基等）を有する単量体を使用することが好ましい。架橋点となりうる官能基を有する単量体としては、例えば、ヒドロキシエチル（メタ）アクリレート、グリシジル（メタ）アクリレート等が挙げられる。
【００２６】
このような架橋点を有する単量体を使用する場合には架橋剤を添加することが好ましい。架橋剤を架橋点に反応させてポリマーを架橋させることにより凝集力を確保できる。架橋剤としては、メラミン樹脂、尿素樹脂、エポキシ樹脂、金属酸化物、金属塩、金属水酸化物、金属キレート、ポリイソシアネート、カルボキシ基含有ポリマー、酸無水物、ポリアミン等が挙げられ、架橋点となりうる官能基の種類に応じて適宜選択される。
【００２７】
アクリル系粘着剤のガラス転移温度（Ｔｇ）は、−４０〜４０℃が好ましく、−３０〜１０℃がより好ましい。
【００２８】
粘着層１２に分散される色調補正色素は、可視光の特定波長域の光を吸収するものであって、紫外線吸収剤と組み合わせて使用することで、青色光の透過を低減しつつ、反射光および透過光の黄色味を抑制して無彩色にする。
【００２９】
色調補正色素は、可視光の特定波長域の光を吸収するものであれば特に制限されず、例えば、アゾ系、縮合アゾ系、ジイモニウム系、フタロシアニン系、アンスラキノン系、インジゴ系、ペリノン系、ペリレン系、ジオキサジン系、キナクリドン系、メチン系、イソインドリノン系、キノフタロン系、ピロール系、チオインジゴ系、ポルフィリン系、テトラアザポルフィリン系等の有機顔料もしくは有機染料、または無機顔料を使用できる。これらの色調補正色素は、１種のみを使用してもよいし、２種以上を混合して使用してもよい。アンスラキノン系、キノフタロン系、テトラアザポルフィリン系は、耐光性、粘着剤に対する相溶性および分散性が良好であるために好ましい。
【００３０】
「アンスラキノン系色素」
アンスラキノン系色素は、下記一般式（１）、（２）で表される構造を有するものが好ましい。
【００３１】
【化１】
2016014690.tif 000003
【００３２】
式中、Ｒ１〜Ｒ８は、それぞれ独立に、水素原子、塩素原子、フッ素原子、臭素原子、シアノ基、ベンジル基、水酸基、炭素数１〜１２のアルキル基、１以上の水素原子がフッ素原子、臭素原子、または塩素原子に置換されている炭素数１〜１２のアルキル基、フェニル基、１以上の水素原子がフッ素原子、臭素原子、または塩素原子に置換されているフェニル基、炭素数１〜１２のアルコキシル基、１以上の水素原子がフッ素原子、臭素原子、または塩素原子に置換されている炭素数１〜１２のアルコキシル基、−ＣＯ−Ｒａ（但し、Ｒａは、炭素数１〜８のアルキル基、フェニル基、ベンジル基、シクロヘキシル基、シクロヘキシルメチル基、１−ナフチル基、または２−ナフチル基のいずれかである。）、−Ｓ−Ｒｂ（但し、Ｒｂは、炭素数１〜８のアルキル基、フェニル基、ベンジル基、シクロヘキシル基、シクロヘキシルメチル基、１−ナフチル基、または２−ナフチル基のいずれかである。）、または−ＮＨ−Ｐｈ（但し、Ｐｈは、フェニル基、または１以上の水素原子が炭素数１〜１０のアルキル基または炭素数１〜１０のアルコキシル基のいずれかに置換されているフェニル基。）のいずれかである。
【００３３】
式（１）で表される化合物のうち、Ｒ８は−ＮＨ−Ｐｈ（但し、Ｐｈは上記と同じ意味。）が好ましい。また、Ｒ１、Ｒ４、およびＲ５は、これらのうちの１つの基が−ＮＨ−Ｐｈ（但し、Ｐｈは上記と同じ意味。）、他の２つの基が水素原子であることが好ましい。Ｒ２、Ｒ３、Ｒ６、Ｒ７は、水素原子が好ましい。上記置換基によれば、溶剤への溶解性が良好であるため好ましい。
【００３４】
【化２】
2016014690.tif 000004
【００３５】
式中、Ｒ９〜Ｒ２２は、それぞれ独立に、水素原子、塩素原子、フッ素原子、臭素原子、シアノ基、ベンジル基、炭素数１〜１２のアルキル基、１以上の水素原子がフッ素原子、臭素原子、または塩素原子に置換されている炭素数１〜１２のアルキル基、フェニル基、１以上の水素原子がフッ素原子、臭素原子、または塩素原子に置換されているフェニル基、炭素数１〜１２のアルコキシル基、１以上の水素原子がフッ素原子、臭素原子、または塩素原子に置換されているアルコキシル基、−ＣＯ−Ｒｃ（但し、Ｒｃは炭素数１〜８のアルキル基、フェニル基、ベンジル基、シクロヘキシル基、シクロヘキシルメチル基、１−ナフチル基、または２−ナフチル基のいずれかである。）、−Ｓ−Ｒｄ（但し、Ｒｄは炭素数１〜８のアルキル基、フェニル基、ベンジル基、シクロヘキシル基、シクロヘキシルメチル基、１−ナフチル基、または２−ナフチル基のいずれかである。）、または−ＮＨ−Ｐｈ（但し、Ｐｈは上記と同じ意味。）のいずれかである。
【００３６】
アンスラキノン系色素は、式（１）で表される化合物が溶剤への溶解性の観点から好適に使用される。式（１）で表されるアンスラキノン系色素として、例えば、カヤセットＶｉｏｌｅｔ  Ａ−Ｒ（日本化薬社製、商品名、最大吸収波長λｍａｘ：５５４ｎｍ、半値幅：１１９ｎｍ、下記式（３））、カヤセットＧｒｅｅｎ  Ａ−Ｂ（日本化薬社製、商品名、最大吸収波長λｍａｘ：６４２ｎｍ、半値幅：１２３ｎｍ、下記式（４））、カヤセットＢｌｕｅ  Ｂ２０（日本化薬社製、商品名、最大吸収波長λｍａｘ：６３１ｎｍ、半値幅：９９ｎｍ、下記式（５））等が好ましく挙げられる。
【００３７】
【化３】
2016014690.tif 000005
【００３８】
【化４】
2016014690.tif 000006
【００３９】
【化５】
2016014690.tif 000007
【００４０】
「テトラアザポルフィリン系色素」
テトラアザポルフィリン系色素は、式（６）で表される構造を有するものが好ましい。
【００４１】
【化６】
2016014690.tif 000008
【００４２】
式中、Ｒ２３〜Ｒ３０は、それぞれ独立に、水素原子、塩素原子、フッ素原子、臭素原子、シアノ基、ベンジル基、１以上の水素原子がフッ素原子、臭素原子、または塩素原子に置換されているベンジル基、フェニル基、１以上の水素原子がフッ素原子、臭素原子、または塩素原子に置換されているフェニル基、炭素数１〜１０のアルキル基、１以上の水素原子がフッ素原子、臭素原子、または塩素原子に置換されている炭素数１〜１０のアルキル基、炭素数１〜１０のアルコキシル基、または１以上の水素原子がフッ素原子、臭素原子または塩素原子に置換されている炭素数１〜１０のアルコキシル基のいずれかである。Ｍ１は、Ｃｕ、Ｎｉ、Ｚｎ、Ｐｄ、Ｐｔ、ＶＯ、Ｃｏ、またはＭｇのいずれかである。Ｒ２３〜Ｒ３０は、炭素数１〜６のアルキル基が溶剤への溶解性の観点で好ましい。Ｍ１は、ＣｕまたはＶＯが好ましい。
【００４３】
式（６）で表されるテトラアザポルフィリン系色素としては、例えば、山田化学社製の商品名「ＴＡＰ−２」「ＴＡＰ−１８」「ＴＡＰ−４５」等が好ましく挙げられる。
【００４４】
色調補正色素は、最大吸収波長λｍａｘが３８０〜７８０ｎｍであるものが好適に使用される。これらの中でも、最大吸収波長λｍａｘが４００ｎｍ以上５００ｎｍ未満、特に４３０ｎｍ以上４８０ｎｍ以下のものは、１種のみで十分な効果が得られるために好ましい。
【００４５】
また、上記した最大吸収波長λｍａｘが４００ｎｍ以上５００ｎｍ未満のものを使用しない場合、すなわち最大吸収波長λｍａｘが５００ｎｍ以上７８０ｎｍ以下のもののみを使用するような場合は、最大吸収波長λｍａｘが５００ｎｍ以上５９０ｎｍ未満、特に５３０ｎｍ以上５８０ｎｍ以下の第１の色調補正色素と、最大吸収波長λｍａｘが５９０ｎｍ以上７８０ｎｍ以下、特に６００ｎｍ以上６５０ｎｍ以下の第２の色調補正色素とを組み合わせて使用することで、十分な効果が得られるために好ましい。第１の色調補正色素と第２の色調補正色素とを組み合わせて使用する場合、十分な効果を得る観点から、質量比で第１の色調補正色素：第２の色調補正色素＝１：７〜７：１が好ましい。
【００４６】
色調補正色素の含有量は、粘着剤１００質量部に対して、色調補正色素の合計で０．００１５質量部以上が好ましい。含有量を０．００１５質量部以上とすることで、紫外線吸収剤と組み合わせて使用したときに、青色光の透過を抑制しつつ、反射光および透過光の黄色味を抑制して効果的に無彩色にできる。含有量は、０．００２質量部以上が好ましく、０．００３質量部以上がより好ましい。含有量の上限は必ずしも限定されないが、含有量が過度に多くなると反射光および透過光が青色や緑色を帯びやすいことから、青色や緑色を帯びない無彩色とする観点から、０．０８質量部以下が好ましく、０．０６質量部以下がより好ましい。
【００４７】
粘着層１２に分散される紫外線吸収剤は、主として青色光の透過を抑制するものであって、色調補正色素を組み合わせて使用することで、青色光の透過を抑制しつつ、反射光および透過光の黄色味を抑制して無彩色にできる。紫外線吸収剤は、上記したように、透過率測定用粘着剤１００質量部に紫外線吸収剤４１．７質量部を単独で分散させた厚みが２５μｍの透過率測定用試料について測定され、かつ透過率測定用粘着剤による光吸収分の影響が除外された波長４５０〜７８０ｎｍでの平均透過率が９５％以上となるものである。紫外線吸収剤は、最大吸収波長λｍａｘが３３０〜３９０ｎｍであるものが好ましく、３４０〜３８０ｎｍであるものがより好ましい。
【００４８】
紫外線吸収剤は、上記したように所定の条件で測定したときに波長４２０ｎｍでの透過率および波長４５０〜７８０ｎｍでの平均透過率がそれぞれ所定の範囲内となるものであれば特に制限されず、ベンゾトリアゾール系紫外線吸収剤、ベンゾフェノン系紫外線吸収剤、サリシレート系紫外線吸収剤、シアノアクリレート系紫外線吸収剤、トリアジン系紫外線吸収剤、オキザニリド系紫外線吸収剤、ニッケル錯塩系紫外線吸収剤、無機系紫外線吸収剤等を使用できる。これらの紫外線吸収剤は、１種のみを使用してもよいし、２種以上を混合して使用してもよい。なお、２種以上の紫外線吸収剤を混合して使用する場合、２種以上の紫外線吸収剤を粘着剤に分散させて測定したときに、上記した波長４２０ｎｍでの透過率および波長４５０〜７８０ｎｍでの平均透過率を満たしていればよい。
【００４９】
「トリアジン系紫外線吸収剤」
紫外線吸収剤としては、例えば、式（７）で表されるトリアジン系紫外線吸収剤が好ましい。式（７）で表されるトリアジン系紫外線吸収剤は、特に耐久性に優れるために好ましい。
【００５０】
【化７】
2016014690.tif 000009
【００５１】
式中、Ｒ３１は、水素原子、塩素原子、フッ素原子、臭素原子、水酸基、シアノ基、ベンジル基、炭素数１〜１２のアルキル基、１以上の水素原子がフッ素原子、臭素原子、または塩素原子で置換された炭素数１〜１２のアルキル基、フェニル基、１以上の水素原子がフッ素原子、臭素原子、または塩素原子で置換されたフェニル基、炭素数１〜１２のアルコキシル基、１以上の水素原子がフッ素原子、臭素原子、または塩素原子で置換された炭素数１〜１２のアルコキシル基、−ＣＯ−Ｒａ（但し、Ｒａは、炭素数１〜８のアルキル基、フェニル基、ベンジル基、シクロヘキシル基、シクロヘキシルメチル基、１−ナフチル基または２−ナフチル基のいずれかである。）、−Ｏ−ＣＨ（Ｒｂ）−ＣＯ−Ｏ−Ｒｃ（但しＲｂは、炭素数１〜１２のアルキル基、Ｒｃは炭素数１〜２０のアルキル基）、−Ｓ−Ｒｄ（但し、Ｒｄは、炭素数１〜８のアルキル基、フェニル基、ベンジル基、シクロヘキシル基、シクロヘキシルメチル基、１−ナフチル基、または２−ナフチル基のいずれかである。）、または−ＮＨ−Ｐｈ（但し、Ｐｈは上記と同じ意味。）のいずれかである。
【００５２】
Ｒ３２〜Ｒ４２は、それぞれ独立に、水素原子、塩素原子、フッ素原子、臭素原子、水酸基、シアノ基、ベンジル基、炭素数１〜１２のアルキル基、１以上の水素原子がフッ素原子、臭素原子、または塩素原子に置換されている炭素数１〜１２のアルキル基、フェニル基、１以上の水素原子がフッ素原子、臭素原子、または塩素原子に置換されているフェニル基、炭素数１〜１２のアルコキシル基、１以上の水素原子がフッ素原子、臭素原子、または塩素原子に置換されているアルコキシル基、−ＣＯ−Ｒｅ（但し、Ｒｅは、炭素数１〜８のアルキル基、フェニル基、ベンジル基、シクロヘキシル基、シクロヘキシルメチル基、１−ナフチル基、または２−ナフチル基のいずれかである。）、−Ｏ−ＣＨ（Ｒｆ）−ＣＯ−Ｏ−Ｒｇ（但しＲｆは、炭素数１〜１２のアルキル基、Ｒｇは炭素数１〜２０のアルキル基）、−Ｓ−Ｒｈ（但し、Ｒｈ（は、炭素数１〜８のアルキル基、フェニル基、ベンジル基、シクロヘキシル基、シクロヘキシルメチル基、１−ナフチル基、または２−ナフチル基のいずれかである。）、または−ＮＨ−Ｐｈ（但し、Ｐｈは上記と同じ意味。）のいずれかである。
【００５３】
ａ、ｂは、それぞれ独立に、０〜３の整数である。
【００５４】
Ｒ３１は、好ましくは、炭素数４〜１０のアルキル基、１以上の水素原子がフッ素原子、または塩素原子で置換された炭素数４〜１０のアルキル基、炭素数４〜１０のアルコキシル基、１以上の水素原子がフッ素原子、または塩素原子で置換された炭素数４〜１０のアルコキシル基、−ＣＯ−Ｒａ'（但し、Ｒａ'は炭素数１〜４のアルキル基である。）、−Ｏ−ＣＨ（Ｒｂ'）−ＣＯ−Ｏ−Ｒｃ'（但し、Ｒｂ'は、炭素数１〜１０のアルキル基、Ｒｃ'は炭素数１〜１８のアルキル基）のいずれかであることが、有機溶剤への溶解性等の点で好ましい。
【００５５】
特に、Ｒ３１は、−Ｏ−ＣＨ（Ｒｂ'）−ＣＯ−Ｏ−Ｒｃ'が好ましく、Ｒｂ'の炭素数は１〜６が好ましく、Ｒｃ'の炭素数は６〜１８がより好ましい。Ｒ３１が上記基であることで、トリアジン化合物の有機溶剤への溶解性等が良好になるため好ましい。またＲｃの炭素数が上記範囲にあることで、有機溶剤への溶解性等がさらに良好になるため好ましい。
【００５６】
Ｒ３２〜Ｒ４２は、それぞれ独立に、水素原子、塩素原子、フッ素原子、水酸基、シアノ基、炭素数１〜４のアルキル基、１以上の水素原子がフッ素原子、または塩素原子に置換されている炭素数１〜４のアルキル基、炭素数１〜１２のアルコキシル基、１以上の水素原子がフッ素原子、または塩素原子に置換されているアルコキシル基、−ＣＯ−Ｒｅ'（但し、Ｒｅ'は炭素数１〜４のアルキル基である。）、−Ｏ−ＣＨ（Ｒｆ'）−ＣＯ−Ｏ−Ｒｇ'（但しＲｆ'は、炭素数１〜１０のアルキル基、Ｒｇ'は炭素数１〜１８のアルキル基）、のいずれかであることが、有機溶剤への溶解性等の点で好ましい。
【００５７】
トリアジン系紫外線吸収剤は、より好ましくは式（８）で表されるトリアジン系紫外線吸収剤である。
【００５８】
【化８】
2016014690.tif 000010
【００５９】
式中、Ｒ４３およびＲ４４は、それぞれ独立に、水素原子、または−ＣＨ（ＣＨ３）−ＣＯ２−Ｃ８Ｈ１７（ｉｓｏ）、Ｒ４５およびＲ４６はいずれも−ＣＨ（ＣＨ３）−ＣＯ２−Ｃ８Ｈ１７（ｉｓｏ）である。
【００６０】
式（８）で表されるトリアジン系紫外線吸収剤としては、市販品を使用することができ、例えばＴＩＮＵＶＩＮ４７７（Ｃｉｂａ社製、商品名、最大吸収波長λｍａｘ：３５７ｎｍ、波長４２０ｎｍでの透過率９１．９％、波長４５０〜７８０ｎｍでの平均透過率が９９．７％）等を好適に使用できる。
【００６１】
「ベンゾフェノン系紫外線吸収剤」
紫外線吸収剤としては、例えば、下記式（９）、（１０）で表されるベンゾフェノン系紫外線吸収剤も好適に用いられる。
【００６２】
【化９】
2016014690.tif 000011
【００６３】
【化１０】
2016014690.tif 000012
【００６４】
紫外線吸収剤の含有量は、粘着剤１００質量部に対して、紫外線吸収剤の合計で１０質量部以上が好ましい。含有量を１０質量部以上とすることで、反射光および透過光における黄色味を抑制しつつ、青色光の透過を有効に抑制できる。含有量は、１３質量部以上がより好ましく、１６質量部以上がさらに好ましい。含有量の上限は必ずしも限定されないが、含有量が多くなると光学フィルタ１０の反射光および透過光の黄色味が強くなり、また粘着層１２の形成が困難となりやすいことから、６５質量部以下が好ましく、５０質量部以下がより好ましく、３３質量部以下がさらに好ましい。
【００６５】
粘着層１２は、基本的には、粘着剤、色調補正色素、および紫外線吸収剤から構成されるが、必要に応じて、かつ本発明の趣旨に反しない限度において、その他の成分を含有できる。その他の成分としては、近赤外線吸収色素、レベリング剤、帯電防止剤、熱安定剤、酸化防止剤、分散剤、難燃剤、滑剤、可塑剤等を含有してもよい。
【００６６】
近赤外線吸収色素としては、例えば、ポリメチン系色素、フタロシアニン系色素、ナフタロシアニン系色素、アミニウム系色素、イモニウム系色素、ジイモニウム系色素、アンスラキノン系色素、ナフトキノン系色素、インドールフェノール系色素、アゾ系色素、トリアリルメタン系色素、酸化タングステン系色素等が挙げられる。
【００６７】
粘着層１２にその他の成分を含有させる場合、粘着層１２の全体に対してその他の成分は１０質量％以下が好ましく、５質量％以下がより好ましい。
【００６８】
粘着層１２の厚さは、０．３μｍ以上が好ましい。厚さを０．３μｍ以上とすることで、被着体に有効に貼り合わせることができるとともに、青色光の透過を有効に抑制できる。被着体との粘着性、青色光の透過抑制の観点から、厚さは０．５μｍ以上がより好ましく、１μｍ以上がさらに好ましい。厚さの上限値は必ずしも制限されないが、形成時の有機溶剤の残留を抑制する観点から、１００μｍ以下が好ましく、５０μｍ以下がより好ましい。
【００６９】
このような光学フィルタ１０は、例えば、画像表示装置の画像表示部の前面に自身の粘着層１２によって貼り合わせて使用される。画像表示装置としては、青色光の発生強度が比較的大きいＬＥＤディスプレイが代表的なものとして挙げられるが、必ずしもこれらのものに限定されない。ＬＥＤディスプレイとしては、テレビジョン受像機、携帯電話、スマートフォン、電子書籍端末、携帯ゲーム機等に使用されるものが代表的なものとして挙げられるが、これらに限定されず各種電子機器に使用されるものが挙げられる。また、光学フィルタ１０、必ずしも画像表示装置に制限されず、青色光の低減が求められるものに際限なく使用できる。
【００７０】
粘着層１２は、通常、粘着剤、色調補正色素、および紫外線吸収剤、ならびに必要に応じて添加されるその他の成分を有機溶剤に溶解させて粘着剤組成物を調製し、これを透明基材１１上に塗布し、乾燥させて形成する。
【００７１】
有機溶剤としては、トルエン、キシレン等の芳香族系、Ｎ−メチル−２−ピロリドン、ジメチルホルムアミド、ジメチルアセトアミド等のアミド系、メチルエチルケトン、メチルイソブチルケトン、アセトン等のケトン系、メタノール、エタノール、ｉ−プロピルアルコール等のアルコール系、ヘキサン等の炭化水素系、テトラヒドロフラン等が挙げられる。これらの有機溶剤は、１種のみを使用してもよく、２種以上を混合して使用してもよい。
【００７２】
塗布の方法（塗工方法）としては、例えば、浸漬コーティング法、スプレーコーティング法、スピンナーコーティング法、ビードコーティング法、ワイヤーバーコーティング法、ブレードコーティング法、ローラーコーティング法、カーテンコーティング法、スリットダイコーター法、グラビアコーター法、スリットリバースコーター法、マイクログラビア法、コンマコーター法等のコーティング法を採用できる。
【００７３】
以上、本発明の好ましい実施形態について詳説したが、本発明は上記した実施形態に制限されることはなく、本発明の範囲を逸脱することなく、上記した実施形態に種々の変形および置換を加えることができる。
【実施例】
【００７４】
以下、実施例を参照してより具体的に説明する。
なお、例１〜４が本発明の実施例、例５〜８が本発明の比較例である。
【００７５】
（例１）
メチルエチルケトン１６質量部に、トリアジン系紫外線吸収剤（Ｃｉｂａ社製、商品名「ＴＩＮＵＶＩＮ４７７」、最大吸収波長λｍａｘ：３５７ｎｍ、波長４２０ｎｍでの透過率：９１．９％、波長４５０〜７８０ｎｍでの平均透過率：９９．７％）６質量部、色調補正色素としてのキノフタロン化合物（山本化成社製、ＭＳ  Ｙｅｌｌｏｗ  ＨＤ−１３７、最大吸収波長λｍａｘ：４４５ｎｍ、半値幅：５５ｎｍ）０．００１３質量部を添加した後、ミキサーで１０分間撹拌して混合溶液を調製した。
【００７６】
この混合溶液に、アクリル系粘着剤と溶剤とを含む粘着剤溶液（東洋インキ社製、商品名：ＮＣＫ１０１、酸価：０ｍｇＫＯＨ／ｇ、Ｔｇ：−２０℃、固形分３０質量％）８０質量部、および架橋剤（日本ポリウレタン社製、商品名：コロネートＨＬ）０．９３質量部を添加した後、ミキサーで１０分撹拌して粘着剤組成物を調製した。
【００７７】
ＰＥＴフィルム上にシリコーン層が形成されたセパレーター上に、アプリケーターを用いて上記粘着剤組成物を塗布し、１００℃のオーブンで５分間乾燥させて粘着層を形成した。その後、この粘着層が形成されたセパレーターを透明基材としての反射防止フィルム（日油社製、商品名「ＲＬ１７００」）にラミネートして、透明基材上に粘着層が形成された光学フィルタを作製した。なお、粘着層の厚みは、２５μｍとした。
【００７８】
（例２）
色調補正色素として、アゾ系−コバルト錯体（山本化成社製、ＯＲＡＳＯＬ  ＹＥＬＬＯＷ  ２ＲＬＮ、最大吸収波長λｍａｘ：４６６ｎｍ、半値幅：５７ｎｍ）０．００３１質量部を用いた以外は例１と同様にして光学フィルタを作製した。
【００７９】
（例３）
色調補正色素として、アンスラキノン系色素（日本化薬社製、商品名：カヤセットＶｉｏｌｅｔ  Ａ−Ｒ、最大吸収波長λｍａｘ：５５４ｎｍ、半値幅：１１９ｎｍ、式（３））０．００５０質量部およびアンスラキノン系色素（日本化薬社製、商品名：カヤセットＧＲＥＥＮ  Ａ−Ｂ、最大吸収波長λｍａｘ：６４２ｎｍ、半値幅：１２３ｎｍ、式（４））０．００５０質量部を用いた以外は例１と同様にして光学フィルタを作製した。
【００８０】
（例４）
色調補正色素として、アンスラキノン系色素（日本化薬社製、商品名：カヤセットＶｉｏｌｅｔ  Ａ−Ｒ、最大吸収波長λｍａｘ：５５４ｎｍ、半値幅：１１９ｎｍ、式（３））０．０１０８質量部およびアンスラキノン系色素（日本化薬社製、商品名：カヤセットＢｌｕｅ  Ｂ２０、最大吸収波長λｍａｘ：６３１ｎｍ、半値幅：９９ｎｍ、式（５））０．００２７質量部を用いた以外は例１と同様にして光学フィルタを作製した。
【００８１】
（例５）
紫外線吸収剤として、トリアジン系紫外線吸収剤（Ｃｉｂａ社製、商品名「ＴＩＮＵＶＩＮ３８４−２」、最大吸収波長λｍａｘ：３４５ｎｍ、波長４２０ｎｍでの透過率：９８．７％、波長４５０〜７８０ｎｍでの平均透過率：９９．２％）６質量部、色調補正色素として、キノフタロン化合物（山本化成社製、ＭＳ  Ｙｅｌｌｏｗ  ＨＤ−１３７、最大吸収波長λｍａｘ：４４５ｎｍ、半値幅：５５ｎｍ）０．００４４質量部を用いた以外は例１と同様にして光学フィルタを作製した。
【００８２】
（例６）
紫外線吸収剤として、トリアジン系紫外線吸収剤（Ｃｉｂａ社製、商品名「ＴＩＮＵＶＩＮ３８４−２」、最大吸収波長λｍａｘ：３４５ｎｍ、波長４２０ｎｍでの透過率：９８．７％、波長４５０〜７８０ｎｍでの平均透過率：９９．２％）６質量部、色調補正色素として、アゾ系−コバルト錯体（山本化成社製、ＯＲＡＳＯＬ  ＹＥＬＬＯＷ  ２ＲＬＮ、最大吸収波長λｍａｘ：４６６ｎｍ、半値幅：５７ｎｍ）０．０１１１質量部を用いた以外は例１と同様にして光学フィルタを作製した。
【００８３】
（例７）
紫外線吸収剤として、トリアジン系紫外線吸収剤（Ｃｉｂａ社製、商品名「ＴＩＮＵＶＩＮ４７９」、最大吸収波長λｍａｘ：３２３ｎｍ、波長４２０ｎｍでの透過率：９５．７％、波長４５０〜７８０ｎｍでの平均透過率：９９．３％）６質量部、色調補正色素としてキノフタロン化合物（山本化成社製、ＭＳ  Ｙｅｌｌｏｗ  ＨＤ−１３７、最大吸収波長λｍａｘ：４４５ｎｍ、半値幅：５５ｎｍ）０．００２５質量部およびアゾ系−コバルト錯体（山本化成社製、ＯＲＡＳＯＬ  ＹＥＬＬＯＷ  ２ＲＬＮ、最大吸収波長λｍａｘ：４６６ｎｍ、半値幅：５７ｎｍ）０．０００９質量部を用いた以外は例１と同様にして光学フィルタを作製した。
【００８４】
（例８）
光学フィルタとして、市販品である反射型の青色光カットフィルム（エレコム社製、商品名：ＥＦ−ＦＬ１０２ＷＢＬ）を用いた。
【００８５】
なお、紫外線吸収剤の波長４２０ｎｍでの透過率および波長４５０〜７８０ｎｍでの平均透過率の測定は、以下のように行った。まず、アクリル系粘着剤（透過率測定用粘着剤）と溶剤とを含む粘着剤溶液（東洋インキ社製、商品名：ＮＣＫ１０１、酸価：０ｍｇＫＯＨ／ｇ、Ｔｇ：−２０℃、固形分３０質量％）に紫外線吸収剤を添加して、透過率測定用組成物を調製した。透過率測定用組成物における紫外線吸収剤の添加量は、アクリル系粘着剤（すなわちアクリル系粘着剤溶液の固形分）１００質量部に対して紫外線吸収剤１２．５質量部の割合とした。その後、透過率測定用組成物を透明基材（東洋紡社製、商品名：Ａ４１００）上に乾燥後の厚みが２５μｍとなるように塗布して透過率測定用試料を作製した。この透過率測定用試料から２０×２０ｍｍ角の試験片を切り出し、分光光度計（島津製作所社製、ＳｏｌｉｄＳｐｅｃ−３７００）によりＣ光源を用いてスペクトルを測定した後、アクリル系粘着剤と透明基材による光吸収分の影響を除外し、波長４２０ｎｍでの透過率および波長４５０〜７８０ｎｍでの平均透過率を求めた。
【００８６】
次に、例１〜８の光学フィルタについて、以下の特性の評価を行った。
表１に、粘着剤組成物の組成とともに評価結果を示す。
【００８７】
（光学特性）
例１〜８の光学フィルタ（セパレーターを除いたもの）から２０×２０ｍｍ角の試験片を切り出し、分光光度計（島津製作所社製、ＳｏｌｉｄＳｐｅｃ−３７００）によりＣ光源を用いて３８０〜１０００ｎｍの範囲でスペクトルを測定し、ＪＩＳ  Ｚ８７０１−１９９９に準じて視感平均透過率Ｔｖ、透過光および反射光のＸＹＺ表色系色度座標（ｘ、ｙ）を算出した。
【００８８】
また、ＪＩＳ  Ｔ７３３３（附属書Ｂ）の青色光ハザード関数を用いて下記式により青色光カット率を算出した。
青色光カット率＝１００−（Ｘ／Ｙ）×１００［％］
Ｘ＝３８０〜５００ｎｍの各波長における透過率に各波長における青色光ハザード関数をそれぞれ掛けて合計した値
Ｙ＝各波長における青色光ハザード関数を合計した値
【００８９】
さらに、上記測定により求められた透過光および反射光の色度座標に基づいて、光学特性の判定を行った。判定は、反射光および透過光が無彩色であるもの（０．２７０≦ｘ≦０．３２１、０．２９０≦ｙ≦０．３３４）を「○」とし、反射光および透過光の黄色味が強いものまたは青色もしくは緑色が強いものを「×」とした。
【００９０】
（耐熱性）
例１〜８の光学フィルタ（セパレーターを除いたもの）について、定温恒温器（ヤマト社製、商品名：ＤＳ−４４）を用いて、温度を８０℃に設定して、９６時間の試験を行った。試験後、スペクトルを測定して視感平均透過率Ｔｖならびに透過光および色度座標（ｘ、ｙ）を求めて、試験前の測定値と比較した。試験前後の変化量がすべて５％未満であるものを「〇」、いずれか一つでも５％以上１０％未満である場合は「△」、いずれか一つでも１０％以上である場合を「×」とした。
【００９１】
（耐光性）
例１〜８の光学フィルタ（セパレーターを除いたもの）について、耐光性試験機（スガ試験機社製、商品名：キセノンウェザーメーター  Ｘ２５）を用いて、３８０ｎｍ以上の光を１００ＭＪ／ｃｍ２照射した。照射後、スペクトルを測定して視感平均透過率Ｔｖならびに透過光および反射光の色度座標（ｘ、ｙ）を求めて、試験前の測定値と比較した。試験前後の変化量がすべて５％未満であるものを「〇」、いずれか一つでも５％以上１０％未満である場合は「△」、いずれか一つでも１０％以上である場合を「×」とした。
【００９２】
【表１】
2016014690.tif 000013
【００９３】
例１〜４の光学フィルタのように、色調補正色素と紫外線吸収剤とを組み合わせて使用するとともに、紫外線吸収剤に所定の透過率を有するものを使用したものは、青色光の透過を効果的に低減できるとともに、反射光および透過光の黄色味等を低減して無彩色にできる。一方、例５〜７の光学フィルタのように、紫外線吸収剤として透過率の大きいものを使用したものは、色調補正色素の割合を多くしても、反射光および透過光の黄色味等を十分に低減できない。また、例８の光学フィルタのように、反射型の光学フィルタの場合、青色光が反射されることから反射光の青色が強くなることが認められる。
【符号の説明】
【００９４】
１０…光学フィルタ、１１…透明基材、１２…粘着層
【図１】
2016014690.tif 000014